(57)【要約】本発明は、以下の成分：（Ａ）ポリオキシメチレンホモポリマーまたはコポリマー、（Ｂ）（Ｃ）以外の核剤、好ましくはタルク、（Ｃ）ポリオキシメチレンターポリマー、及び（Ｄ）他の添加剤を含む熱可塑性成形用組成物に関する。本発明の成形用組成物は結晶化速度が増し、したがって種々の加工方法、例えば射出成形法による良好で迅速な加工を可能とし、同時に良好な機械的特性と低いホルムアルデヒド放出とを有する。【特許請求の範囲】
【請求項１】
以下の成分：
（Ａ）ポリオキシメチレンホモポリマーまたはコポリマー、
（Ｂ）（Ｃ）以外の核剤、
（Ｃ）ポリオキシメチレンターポリマー、及び
（Ｄ）他の添加剤
を含み、（Ａ）〜（Ｄ）の重量％の総量が、常に１００％になる、熱可塑性成形用組成物。
【請求項２】
以下の成分：
（Ａ）２５〜９９．９重量％のポリオキシメチレンホモポリマーまたはコポリマー、
（Ｂ）０．０００１〜１重量％の（Ｃ）以外の核剤、
（Ｃ）０．００１〜５重量％のポリオキシメチレンターポリマー、及び
（Ｄ）７０重量％までの他の添加剤
を含み、（Ａ）〜（Ｄ）の重量％の総量が、常に１００％になる、熱可塑性成形用組成物。
【請求項３】
以下の成分：
（Ａ）５０〜９９．８重量％のポリオキシメチレンホモポリマーまたはコポリマー、
（Ｂ）０．００１〜０．８重量％の（Ｃ）以外の核剤、
（Ｃ）０．０１〜３重量％のポリオキシメチレンターポリマー、及び
（Ｄ）５０重量％までの他の添加剤
を含み、（Ａ）〜（Ｄ）の重量％の総量が、常に１００％になる、熱可塑性成形用組成物。
【請求項４】
以下の成分：
（Ａ）６０〜９９．５重量％のポリオキシメチレンホモポリマーまたはコポリマー、
（Ｂ）０．０１〜０．３重量％の（Ｃ）以外の核剤、
（Ｃ）０．０５〜１重量％のポリオキシメチレンターポリマー、及び
（Ｄ）４０重量％までの他の添加剤
を含み、（Ａ）〜（Ｄ）の重量％の総量が、常に１００％になる、熱可塑性成形用組成物。
【請求項５】
以下の成分：
（Ａ）９９．２５重量％までのポリオキシメチレンホモポリマーまたはコポリマー、
（Ｂ）０．０２〜０．１重量％の（Ｃ）以外の核剤、
（Ｃ）０．１〜０．５重量％のポリオキシメチレンターポリマー、及び
（Ｄ）０．２重量％の流動促進剤及び／又は滑剤、０．３重量％の立体的ヒンダードフェノール化合物、０．１０重量％の酸捕捉剤、及び０．０５重量％のホルムアルデヒド捕捉剤を含む他の添加剤
を含み、（Ａ）〜（Ｄ）の重量％の総量が、常に１００％になる、熱可塑性成形用組成物。
【請求項６】
成分（Ｂ）としてタルクが使用される、請求項１〜５のいずれか１項に記載の熱可塑性成形用組成物。
【請求項７】
添加剤（Ｄ）として、２重量％までの立体的ヒンダードフェノール化合物及び／又はベンゾトリアゾール誘導体及びベンゾフェノン誘導体からなる群より選択される１．０重量％までの安定剤、及び／又は光安定化のための０．５重量％までの立体的ヒンダードアミン（ＨＡＬＳ）を含む、請求項１〜６のいずれか１項に記載の熱可塑性成形用組成物。
【請求項８】
タルクとポリオキシメチレンターポリマーを核剤として使用する、ポリオキシメチレン成形用組成物の結晶化時間を短くする方法。
【請求項９】
繊維、フィルムまたは成形品の製造における、請求項１〜７のいずれか１項に記載の熱可塑性成形用組成物の使用。
【請求項１０】
請求項１〜７のいずれか１項に記載の熱可塑性成形用組成物から得られる成形品。
【発明の詳細な説明】
【０００１】
本発明は結晶化速度が増した核を有するポリアセタール成形用組成物、それらを用いた成形品の製造、及びポリアセタール成形用組成物の結晶化速度を増加する方法に関する。
【０００２】
結晶化速度を増加させるために、ポリアセタール成形用組成物に核を持たせることは、長い間原則として知られてきた。例えば、ＤＥ２０３７８２３は、タルクやドロマイトを核剤として使用することを記載する。分岐のまたは架橋したポリアセタールターポリマーを核剤として使用することはＤＥ２１６６３７７に開示されている。ポリアセタールターポリマーの核剤としての挙動はタルクの核剤としての挙動よりも弱いことが知られている。しかしながら、タルクを単独で使用すると高いホルムアルデヒド放出が不利となる。
【０００３】
したがって本発明の目的は、結晶化速度の増加した核を有するポリアセタール成形用組成物であって、同時に良好な機械特性と低いホルムアルデヒド放出を達成するものを提供することである。この目的は以下の成分：
（Ａ）ポリオキシメチレンホモポリマーまたはコポリマー、
（Ｂ）（Ｃ）以外の核剤、好ましくはタルク、
（Ｃ）ポリオキシメチレンターポリマー、及び
（Ｄ）他の添加剤
を含み、（Ａ）〜（Ｄ）の重量％の総量が、常に１００％になる、熱可塑性成形用組成物により達成される。
【０００４】
ここで本発明に特に重要なことは、核剤（Ｂ）、好ましくはタルクと、ポリアセタールターポリマー（Ｃ）とを同時に使用することである。驚くべきことに、タルクとポリアセタールターポリマーとの併用は予測できない共同的な効果をもたらすことが分かった。２つの核剤を同時に使用すると、結晶化速度が増加する。本発明の１つの有利な態様においては、使用する核剤の量をさらに減じても、それに伴いホルムアルデヒド放出も低くすることができ、結晶化速度の増加における共同的な効果もなお見られる。
【０００５】
適切な成分（Ａ）は初めに述べた、ポリアセタールとも称することのできるポリオキシメチレンホモポリマーまたはコポリマーである。本発明の成形用組成物は有利には２５〜９９．９重量％、特に有利には５０〜９９．８重量％、さらに特に有利には６０〜９９．５重量％の、特に９９．２５重量％までのポリオキシメチレンを含む。かかるポリマーは当業者に周知で文献に記載されている。例えばＳａｅｃｈｔｌｉｎｇ， Ｋｕｎｓｔｓｔｏｆｆ−Ｔａｓｃｈｅｎｂｕｃｈ （Ｐｌａｓｔｉｃ ｈａｎｄｂｏｏｋ）， Ｈａｎｓｅｒ−Ｖｅｒｌａｇ， ２７ｔｈ ｅｄｉｔｉｏｎ， ｐｐ． ４６２−４６５、ここに参考文献として組み込む。ポリオキシメチレン（ＰＯＭ）、例えばＤＥ−Ａ２９４７４９０に記載されているものは、概して少なくとも８０％、好ましくは少なくとも９０％のオキシメチレン単位（−ＣＨ２Ｏ−）を含有する、概して分岐のない線状ポリマーである。ここでポリオキシメチレンまたはポリアセタールの語はホルムアルデヒドまたはその環状オリゴマー、例えばトリオキサンまたはテトラオキサンのホモポリマー類まで含み、コポリマーも適当である。
【０００６】
ホルムアルデヒドまたはトリオキサン類のホモポリマーは、品質低下（ｄｅｇｒａｄａｔｉｏｎ）に鑑みて水素末端基（ヘミアセタール末端基）が既知の方法、例えばエステル化またはエーテル化により安定化されているポリマーである。コポリマーはホルムアルデヒド又はその環状オリゴマー、特にトリオキサンと、環状エーテル、環状アセタール、及び／又は線状ポリアセタールとのポリマーである。
【０００７】
ＰＯＭホモポリマーまたはコポリマーはそれ自体当業者に周知であり、文献にも記載されている。非常に一般的にはかかるポリマーは少なくとも５０モル％の−ＣＨ２Ｏ−繰り返し単位を主鎖に有する。ホモポリマーは一般にホルムアルデヒドまたはトリオキサンを、好ましくは適切な触媒の存在下で重合させて製造する。
【０００８】
本発明の目的のために、ＰＯＭコポリマーは成分（Ａ）として好ましく、特に−ＣＨ２Ｏ−繰り返し単位の他に５０モル％までの、好ましくは０．１〜２０モル％の、特に好ましくは０．５〜１０モル％の以下の繰り返し単位：
【０００９】
【化１】
2004512411.tif 000002
【００１０】
（式中、Ｒ１〜Ｒ４は互いに独立に水素原子、Ｃ１−Ｃ４アルキル基、または１〜４の炭素原子を有するハロゲン置換アルキル基であり、Ｒ５は−ＣＨ２−，−ＣＨ２Ｏ−，Ｃ１−Ｃ４アルキル置換またはＣ１−Ｃ４ハロアルキル置換メチレン基、あるいは対応するオキシメチレン基であり、ｎは０〜３の値である）
を含有する。この基は有利には環状エーテルの開環によりコポリマーに導入される。好ましい環状エーテルは以下の式：
【００１１】
【化２】
2004512411.tif 000003
【００１２】
（式中、Ｒ１〜Ｒ５は上述したとおりである）である。単に例として、エチレンオキサイド、プロピレン１，２−オキサイド、ブチレン１，２−オキサイド、ブチレン１，３−オキサイド、１，３−ジオキサン、１，３−ジオキソラン、及び１，３−ジオキセパンが環状エーテルとして挙げられ、他に線状オリゴホルマールまたはポリホルマール、例えばポリジオキソランまたはポリジオキセパン等もコモノマーとして挙げられる。
【００１３】
９９．５〜９０モル％のトリオキサンと、０．５〜１０モル％の上述の１のコモノマーとのコポリマーが特に有利である。上記のＰＯＭホモポリマーまたはコポリマーの製造方法は当業者に周知であり文献に記載されている。
【００１４】
好ましいＰＯＭコポリマーは少なくとも１５０℃の融点と、５０００〜２０００００の範囲、好ましくは７０００〜１５００００の範囲の分子量Ｍｗとを有する。特に好ましいのは、鎖の末端がＣ−Ｃ結合になっている末端基安定化ＰＯＭである。
【００１５】
使用されるＰＯＭは一般にメルトインデックス（ＭＶＲ１９０／２、１６）１〜５０ｃｍ３／１０分（ＩＳＯ１１３３）を有する。
適切な成分（Ｂ）、すなわち（Ｃ）以外の核剤は、基本的に既知の任意の化合物、好ましくは少量で使用されても核剤の作用を有する化合物である。本発明の成形用組成物に存在する成分（Ｂ）の量は、有利には０．０００１〜１重量％、好ましく有利には０．００１〜０．８重量％、特に好ましく有利には０．０１〜０．３重量％、特に０．０２〜０．１重量％でありうる。
【００１６】
適切な材料の例としては、バレンチン鉱、パイロフィライト、ドロマイト、メラミンシアヌレート、ホウ素化合物、例えばチッ化ホウ素、シリカ、モンモリロナイト、及び有機的に修飾したモンモリロナイト、無機または有機顔料、メラミン−ホルムアルデヒド縮合体、及びフィロ珪酸塩があり、ここでこれらの材料はポリアセタールとナノコンポジットを形成する。タルクは核剤として特に使用される。タルクは水和した珪酸マグネシウムであり、式はＭｇ３［（ＯＨ）２／Ｓｉ４Ｏ１０］または３ＭｇＯ×４ＳｉＯ２×Ｈ２Ｏである。これら「３層フィロ珪酸塩」は、三斜晶系、単斜晶系または斜方晶系の結晶構造を有しており、板状の外観である。他に痕跡量存在していても良い元素は、Ｍｎ，Ｔｉ，Ｃｒ，Ｎｉ，Ｎａ及びＫであり、ここでＯＨ基は幾分かフッ素で置換されていても良い。
【００１７】
本発明の成形用組成物に存在する成分（Ｃ）、すなわちポリオキシメチレンターポリマーの量は、０．００１〜５重量％、好ましくは０．０１〜３重量％、特に０．０５〜１重量％、好ましくは０．１〜０．５重量％である。適切なポリオキシメチレンターポリマー（Ｃ）は、例えば、トリオキサンと上述した環状エーテルの１つと第３モノマー、好ましくは少なくとも二官能性のグリシジル化合物とを反応させて調製したオキシメチレンターポリマーである。有利な二官能性及び三官能性化合物は以下の式Ｉ及びＩＩに示される。
【００１８】
【化３】
2004512411.tif 000004
【００１９】
（式中、Ｚは化学結合、−Ｏ−、または−ＯＲＯ−（Ｒ＝Ｃ１−Ｃ８アルキレンまたはＣ２−Ｃ８シクロアルキレン）及び、それぞれ、Ｒ１は水素原子、Ｃ１−Ｃ４アルキル基または１〜４の炭素原子を有するハロゲン置換アルキル基である。）
このタイプの好ましいモノマーはグリシジル化合物とホルムアルデヒド、ジオキサンまたはトリオキサンとをモル比２：１で反応させて（ジエーテルの場合は、２モルのグリシジル化合物と１モルの２〜８の炭素原子を有する脂肪族ジオールとを反応させて）つくったエチレンジグリシド、ジグリシジルエーテル及びジエーテル、例えば、エチレングリコール、１，４−ブタンジオール、１，３−ブタンジオール、シクロブタン−１，３−ジオール、１，２−プロパンジオール、またはシクロヘキサン−１，４−ジオールのジグリシジルエーテル、及びトリメチロールプロパンのトリスグリシジルエーテルである（単に幾つかの例として述べたにすぎない）。
【００２０】
上記のポリオキシメチレンターポリマーの製造方法は当業者に周知であり、文献に記載されている。
本発明の成形用組成物の成分（Ｄ）は、７０％までの、有利には５０％までの、特に４０％までの他の添加剤を、個々にまたは混合物として含んでいてもよく、例えば、充填材、例えば炭酸カルシウム、ガラスビーズ、ウオラストナイト、ローム（５０重量％まで、好ましくは４０重量％まで存在していて良い）、モリブデンジスルフィド、カーボンブラック、グラファイト、強化材料、例えば無機または有機繊維、例えばガラス繊維、炭素繊維またはアラミド繊維、またはチタン酸カリウムウィスカー（個々にまたは混合物として５０重量％まで、好ましくは４０重量％まで存在していて良い）、流動促進剤及び／又は滑剤、例えばオイル、ワックス、ポリエチレンワックス、及び／又は酸化ポリエチレンワックス、及び／又は脂肪エステルまたは脂肪アミド、例えばエチレンビスステアリン酸及びエチレンビスステアリルアミド（０．０１〜１０重量％、有利には０．０５〜３重量％、特に有利には０．１〜２重量％の量で使用されて良い）、及び熱可塑性または熱硬化性ポリマー添加剤またはエラストマー、例えばポリウレタン、ＥＰＤＭ（エチレン−プロピレン−ジエンゴム）、ＥＰＭ（エチレン−プロピレンゴム）、ポリエステルエラストマー、エチレンと（メタ）アクリル酸又は（メタ）アクリルアミドのエステルとのコポリマー、または他のポリマー、例えばポリメタクリル酸メチル、ポリブタジエン、ポリエチレン、ポリスチレン、またはブタ−１，３−ジエン、イソプレン、ｎ−ブチルアクリレート、エチルヘキシルアクリレートまたはこれらの混合物を重合させてコアを調製し、スチレン、アクリロニトリル、または（メタ）アクリレートを重合させてシェルを調製した、他のグラフトコポリマーなどがある。
【００２１】
立体的ヒンダードフェノール化合物は、有利には添加剤として、特に２重量％まで、有利には０．１〜１重量％、特に有利には０．２〜０．４重量％の量で用いることができる。商業的に入手可能なこのタイプの化合物の例は、ペンタエリスリチルテトラキス［３−（３，５−ジ−ｔｅｒｔ−ブチル−４−ヒドロキシフェニル）プロピオネート］（Ｉｒｇａｎｏｘ １０１０， Ｃｉｂａ Ｇｅｉｇｙ）、トリエチレングリコールビス［３−（３−ｔｅｒｔ−ブチル−４−ヒドロキシ−５−メチルフェニル）プロピオネート］（Ｉｒｇａｎｏｘ ２４５， Ｃｉｂａ Ｇｅｉｇｙ）、３，３’−ビス［３−（３，５−ジ−ｔｅｒｔ−ブチル−４−ヒドロキシフェニル）プロピオノヒドラジド］（Ｉｒｇａｎｏｘ ＭＤ １０２４， Ｃｉｂａ Ｇｅｉｇｙ）、ヘキサメチレングリコールビス［３−（３，５−ジ−ｔｅｒｔ−ブチル−４−ヒドロキシフェニル）プロピオネート］（Ｉｒｇａｎｏｘ ２５９， Ｃｉｂａ Ｇｅｉｇｙ）、３，５−ジ−ｔｅｒｔ−ブチル−４−ヒドロキシトルエン（Ｌｏｗｉｎｏｘ ＢＨＴ， Ｇｒｅａｔ Ｌａｋｅｓ）である。好ましいのはＩｒｇａｎｏｘ １０１０であり、特にＩｒｇａｎｏｘ ２４５である。
【００２２】
有利に使用することができる他の添加剤は、ベンゾトリアゾール誘導体またはベンゾフェノン誘導体からなる群から誘導されるもの、あるいは芳香族ベンゾエート誘導体を含むＵＶ安定剤であり、特に、これらが加えられる場合には０．０〜１．９重量％、好ましくは０．０１〜０．９重量％、特に好ましくは０．０２〜０．８重量％の量で加えられる。好ましいのは２−［２’−ヒドロキシ−３’，５’−ビス（１，１−ジメチルベンジル）フェニル］ベンゾトリアゾールであり、Ｔｉｎｕｖｉｎ ２３４（Ｃｉｂａ Ｇｅｉｇｙ）として商業的に入手可能である。他の有利な添加剤は、光安定剤（ＨＡＬＳ）としての立体的ヒンダードアミンであり、量は１．０重量％まで、有利には０．０１〜０．５重量％である。ここで好ましいのは、２，２，６，６−テトラメチル−４−ピペリジル化合物、例えばビス（２，２，６，６−テトラメチル−４−ピペリジル）セバケート（Ｔｉｎｕｖｉｎ ７７０， Ｃｉｂａ Ｇｅｉｇｙ）またはコハク酸ジメチルと１−（２−ヒドロキシエチル）−４−ヒドロキシ−２，２，６，６−テトラメチルピペリジン（Ｔｉｎｕｖｉｎ ６２２， Ｃｉｂａ Ｇｅｉｇｙ）である。本発明の成形用組成物は他の従来の添加剤、及び加工助剤を含んでも良い。単に例として、ホルムアルデヒド捕捉のための添加剤（ホルムアルデヒド捕捉剤）、酸捕捉剤、可塑剤、カップリング剤、及び顔料が挙げられる。かかる添加剤の割合は一般に０．０１〜１．０重量％である。基本的に適切なホルムアルデヒド捕捉剤は、少なくとも１の窒素原子をヘテロ原子として有し、このヘテロ原子がアミノ置換炭素原子かカルボニル基のいずれかと隣接しているヘテロ環化合物、例えばピリダジン、ピリミジン、ピラジン、ピロリドン、アミノピリジン、及びこれらから誘導される化合物である。このような性質の有利な化合物はアミノピリジン及びこれから誘導される化合物である。いずれのアミノピリジンも基本的には適切であり、例えばメラミン、２，６−ジアミノピリジン、置換及び二量体アミノピリジン及びかかる化合物から調製される混合物である。他の有利な材料は、ポリアミド及びジシアンジアミド、ウレア及びその誘導体、及びピロリドン及びこれらから誘導される化合物である。適切なピロリドンは、イミダゾリジノン及びこれらから誘導される化合物、例えばヒダントイン（その誘導体は特に有利である）、さらにこれらの中でも特に有利なものはアラントイン及びその誘導体である。他の特に有利な化合物はトリアミノ−１，３，５−トリアジン（メラミン）及びその誘導体、例えばメラミン−ホルムアルデヒド縮合体及びメチロールメラミンである。非常に特に好ましいのは、メラミン、メチロールメラミン、メラミン−ホルムアルデヒド縮合体及びアラントインである。オリゴマー性ポリアミドも基本的にホルムアルデヒド捕捉剤としての使用に適切である。窒素含有安定剤も個々にまたは組み合わせで使用できる。基本的に適切な酸捕捉剤はカルボン酸の任意の金属塩である。一価または二価の金属イオンが可能であるが好ましいのはアルカリ金属またはアルカリ土類金属である。カルボン酸は有利には３〜１８の炭素原子を有する。好ましいのはプロピオン酸塩、クエン酸塩、及びピルビン酸塩���ある。特に好ましいのは、クエン酸カルシウム、ステアリン酸マグネシウム、またはプロピオン酸カルシウムである。酸捕捉剤として有利に使用することができる他の材料は、珪酸塩、例えばＡｍｂｏｓｏｌ ５００（Ｃｌａｒｉａｎｔから）、合成珪酸マグネシウムである。
【００２３】
上に列記した添加剤（Ｄ）は個々にまたは互いに混合物として使用することができる。
本発明のポリアセタール成形用組成物は、好ましくは押出機で成分を混合することによりそれ自体周知な方法で製造することができる。
【００２４】
本発明の成形用組成物は低い放出と良好な機械特性、及び例えば射出成形において製造速度を速くすることが可能になる迅速な結晶化を有する。
以下の実施例は、本発明を当業者に説明し他の有利な態様を開示することを意図したものであり、本保護の範囲を制限するものではない。
【００２５】
【実施例】
使用したベース材料は、３．４重量％のジオキソランをコモノマーとして有する、ＭＶＲ９のポリオキシメチレンコポリマーを含んでいた。使用した他の添加剤は、流動促進剤として０．２重量％のＬｉｃｏｗａｘ Ｃ、０．３０重量％のＩｒｇａｎｏｘ ２４５、酸捕捉剤として０．１０重量％のクエン酸カルシウム、及びホルムアルデヒド捕捉剤として０．０５重量％のＥｕｒｅｌｏｎ ９７５であった。Ｈｏｓｔａｆｏｒｍ Ｔ１０２０をポリオキシメチレンターポリマー（Ｃ）として使用した。この材料はトリオキサン、１，３−ジオキソラン及び１４００ｐｐｍのブタンジオールの１，４−ビスグリシジルエーテルのポリマーである。ＬｕｚｅｎａｃからのＮａｉｎｔｓｃｈ Ａ７タルクを核剤（Ｂ）として使用した。ホルムアルデヒド放出を以下のＶＤＡ ２７５に従って測定した。試験片の調製：ポリアセタールペレットを射出成形により成形し、寸法８０×５０×１ｍｍのプラークを作成する。以下の射出成形パラメータを有するＫｒａｕｓ Ｍａｆｆｅｉ ＫＭ １２０／３４０Ｂ射出成形機を用いる：溶融温度１９５℃、流動フロント速度２００ｍｍ／秒、金型壁温度８５℃、維持圧力９００バール、維持圧力時間３０秒間、冷却時間１０秒間、背圧０〜１０バール。試験に先立って試験片を２４時間２３℃、相対湿度５０％の標準状態のキャビネットに保管する。
試験：１Ｌのガラスフラスコ内にあるステンレススチールのフックに、２つの試験片を吊り下げ（５０ｍＬの脱塩水の上）、６０℃の循環空気乾燥キャビネットに３時間保管する。試験片を試験フラスコから取り除く。５ｍＬの試験溶液を試験官にピペットで移し、試験官を９５℃で１０分間おく。次いで３ｍＬのアセチルアセトンと３ｍＬの２０％強度の酢酸アンモニウムとの溶液を試験管に加える。試薬であるホルムアルデヒド形のジアセチルジヒドロルチジン複合体とともに４１２ｎｍの吸収を分光学的に測定する。試験溶液中のホルムアルデヒド濃度を吸収から計算する。
【００２６】
引張弾性率を機械特性の測定法であるＤＩＮ ５２７の引張試験により測定した。結晶化半減期（ＣＨＬ）を結晶化速度の測定法である以下の方法で測定した：２００℃で溶融させた薄ＰＯＭフィルム（厚さ約１０〜１００μｍ）の結晶化を、偏光顕微鏡内の光セルを用いて溶融ポリマーを急速に１５２℃まで冷却することにより行う。結晶化半減期は、結晶化の事実上の始まりと、光の強度が最大値の半分になる点との間により与えられる。
【００２７】
本発明による実施例１及び２は、核を有さないものと比べて低いホルムアルデヒド放出を示し、そしてタルクで核を作った材料は短い結晶化半減期（ＣＨＬ）を有しているが、機械的特性は同等である（すなわち同等の弾性率である）。
【００２８】
【表１】
2004512411.tif 000005
【００２９】
【表２】
2004512411.tif 000006
【図面の簡単な説明】
【図１】図１はタルクとターポリマーの含量の関数として結晶化半減期を等高線プロット（ｃｏｎｔｏｕｒ ｐｌｏｔ）したものであり、タルクとターポリマーの共同的な効果を明らかにするものである。
【図１】
2004512411.tif 000007
【国際公開パンフレット】
2004512411.tif 000008
2004512411.tif 000009
2004512411.tif 000010
2004512411.tif 000011
2004512411.tif 000012
2004512411.tif 000013
2004512411.tif 000014
2004512411.tif 000015
2004512411.tif 000016
2004512411.tif 000017
2004512411.tif 000018
2004512411.tif 000019
2004512411.tif 000020
2004512411.tif 000021
【手続補正書】
【提出日】平成14年12月9日(2002.12.9)
【手続補正１】
【補正対象書類名】明細書
【補正対象項目名】特許請求の範囲
【補正方法】変更
【補正の内容】
【特許請求の範囲】
【請求項１】
以下の成分：
（Ａ）ポリオキシメチレンホモポリマーまたはコポリマー、
（Ｂ）０．０２〜０．１重量％の核剤タルク、
（Ｃ）０．００１〜５重量％のポリオキシメチレンターポリマー、及び
（Ｄ）他の添加剤
を含み、（Ａ）〜（Ｄ）の重量％の総量が、常に１００％になる、熱可塑性成形用組成物。
【請求項２】
以下の成分：
（Ａ）２５〜９９．９重量％のポリオキシメチレンホモポリマーまたはコポリマー、
（Ｂ）０．０２〜０．１重量％の（Ｃ）以外の核剤、
（Ｃ）０．００１〜５重量％のポリオキシメチレンターポリマー、及び
（Ｄ）７０重量％までの他の添加剤
を含み、（Ａ）〜（Ｄ）の重量％の総量が、常に１００％になる、熱可塑性成形用組成物。
【請求項３】
以下の成分：
（Ａ）５０〜９９．８重量％のポリオキシメチレンホモポリマーまたはコポリマー、
（Ｂ）０．０２〜０．１重量％の（Ｃ）以外の核剤、
（Ｃ）０．０１〜３重量％のポリオキシメチレンターポリマー、及び
（Ｄ）５０重量％までの他の添加剤
を含み、（Ａ）〜（Ｄ）の重量％の総量が、常に１００％になる、熱可塑性成形用組成物。
【請求項４】
以下の成分：
（Ａ）６０〜９９．５重量％のポリオキシメチレンホモポリマーまたはコポリマー、
（Ｂ）０．０２〜０．１重量％の（Ｃ）以外の核剤、
（Ｃ）０．０５〜１重量％のポリオキシメチレンターポリマー、及び
（Ｄ）４０重量％までの他の添加剤
を含み、（Ａ）〜（Ｄ）の重量％の総量が、常に１００％になる、熱可塑性成形用組成物。
【請求項５】
以下の成分：
（Ａ）９９．２５重量％までのポリオキシメチレンホモポリマーまたはコポリマー、
（Ｂ）０．０２〜０．１重量％の（Ｃ）以外の核剤、
（Ｃ）０．１〜０．５重量％のポリオキシメチレンターポリマー、及び
（Ｄ）０．２重量％の流動促進剤及び／又は滑剤、０．３重量％の立体的ヒンダードフェノール化合物、０．１０重量％の酸捕捉剤、及び０．０５重量％のホルムアルデヒド捕捉剤を含む他の添加剤
を含み、（Ａ）〜（Ｄ）の重量％の総量が、常に１００％になる、熱可塑性成形用組成物。
【請求項６】
添加剤（Ｄ）として、２重量％までの立体的ヒンダードフェノール化合物及び／又はベンゾトリアゾール誘導体及びベンゾフェノン誘導体からなる群より選択される１．０重量％までの安定剤、及び／又は光安定化のための０．５重量％までの立体的ヒンダードアミン（ＨＡＬＳ）を含む、請求項１〜５のいずれか１項に記載の熱可塑性成形用組成物。
【請求項７】
０．０２〜０．１重量％のタルクと、０．００１〜５重量％のポリオキシメチレンターポリマーとの組み合わせを核剤として使用する、ポリオキシメチレン成形用組成物の結晶化時間を短くする方法。
【請求項８】
繊維、フィルムまたは成形品の製造における、請求項１〜６のいずれか１項に記載の熱可塑性成形用組成物の使用。
【請求項９】
請求項１〜６のいずれか１項に記載の熱可塑性成形用組成物から得られる成形品。
【国際調査報告】
2004512411.tif 000022
2004512411.tif 000023
2004512411.tif 000024
2004512411.tif 000025